(57)【特許請求の範囲】
【請求項１】
被処理面にレーザ光を照射して、前記被処理面に溝を形成した後、吐出手段から液滴を吐出し、前記溝に前記液滴を着弾させ、
前記着弾した前記液滴にレーザ光を照射し、
前記液滴を着弾させる時間と、前記レーザ光を照射する時間とを同期させることを特徴とするパターンの形成方法。
【請求項２】
被処理面にレーザ光を照射して、前記被処理面に凹凸領域を形成した後、吐出手段から液滴を吐出し、前記凹凸領域に前記液滴を着弾させ、
前記着弾した前記液滴にレーザ光を照射し、
前記液滴を着弾させる時間と、前記レーザ光を照射する時間とを同期させることを特徴とするパターンの形成方法。
【請求項３】
請求項１又は２において、
前記レーザ光は、気体レーザ発振器、固体レーザ発振器、金属レーザ発振器、又は半導体レーザ発振器から射出されることを特徴とするパターンの形成方法。
【請求項４】
請求項１乃至３のいずれか一において、
前記液滴は減圧雰囲気で吐出することを特徴とするパターンの形成方法。
【請求項５】
請求項１乃至３のいずれか一において、
前記液滴は大気圧雰囲気で吐出することを特徴とするパターンの形成方法。
【請求項６】
請求項１乃至５のいずれか一において、
前記パターンを形成した後、前記パターンを平坦化することを特徴とするパターンの形成方法。
【請求項７】
吐出手段から液滴を吐出し、前記液滴が被処理面に着弾するときに前記液滴にレーザ光を照射し、前記液滴の溶媒を蒸発させてパターンを形成するパターンの形成方法であって、
前記液滴を着弾させる時間と、前記レーザ光を照射する時間とを同期させることを特徴とするパターンの形成方法。
【請求項８】
請求項７において、
前記パターンに前記レーザ光を照射することを特徴とするパターンの形成方法。
【請求項９】
被処理面にレーザ光を照射して、前記被処理面に溝を形成する工程と、吐出手段から液滴を吐出し、前記溝に前記液滴を着弾させる工程とを有し、
前記着弾した前記液滴にレーザ光を照射し、
前記液滴を着弾させる時間と、前記レーザ光を照射する時間とを同期させることを特徴とする半導体装置の製造方法。
【請求項１０】
被処理面にレーザ光を照射して、前記被処理面に凹凸領域を形成する工程と、吐出手段から前記液滴を吐出し、前記凹凸領域に液滴を着弾させる工程とを有し、
前記着弾した前記液滴にレーザ光を照射し、
前記液滴を着弾させる時間と、前記レーザ光を照射する時間とを同期させることを特徴とする半導体装置の製造方法。
【請求項１１】
請求項９又は１０において、
前記レーザ光は、気体レーザ発振器、固体レーザ発振器、金属レーザ発振器、又は半導体レーザ発振器から射出されることを特徴とする半導体装置の製造方法。
【請求項１２】
請求項９乃至１１のいずれか一において、
前記液滴は減圧雰囲気で吐出することを特徴とする半導体装置の製造方法。
【請求項１３】
請求項９乃至１１のいずれか一において、
前記液滴は大気圧雰囲気で吐出することを特徴とする半導体装置の製造方法。
【請求項１４】
請求項９乃至１３のいずれか一において、
前記パターンを形成した後、前記パターンを平坦化することを特徴とする半導体装置の製造方法。
【請求項１５】
請求項９乃至１４のいずれか一において、
前記液滴の溶質は、導電性材料、レジスト材料、発光材料、又は半導体ナノ粒子であることを特徴とする半導体装置の製造方法。
【請求項１６】
吐出手段から液滴を吐出する工程と、前記吐出手段から吐出された液滴が被処理面に着弾するときに前記液滴にレーザ光を照射し、前記液滴の溶媒を蒸発させてパターンを形成する工程とを有する半導体装置の製造方法であって、
前記液滴を着弾させる時間と、前記レーザ光を照射する時間とを同期させることを特徴とする半導体装置の製造方法。
【請求項１７】
請求項１６において、
前記パターンにレーザ光を照射することを特徴とする半導体装置の製造方法。
【請求項１８】
前記半導体装置は、表示装置、デジタルスチルカメラ、ノート型パーソナルコンピュータ、モバイルコンピュータ、記録媒体を備えた携帯型の画像再生装置、ゴーグル型ディスプレイ、ビデオカメラ、携帯電話から選ばれた電子機器であることを特徴とする請求項９乃至１７のいずれか一に記載の半導体装置の製造方法。
【発明の詳細な説明】
【技術分野】
【０００１】
本発明は、半導体装置のパターン形成に用いられる液滴吐出装置に関する。また本発明による液滴吐出装置を用いて作製されるパターンの形成方法及び半導体装置の製造方法に関する。
【背景技術】
【０００２】
ピエゾ方式やサーマルジェット方式に代表されるドロップオンデマンド式の液滴吐出技術、あるいは連続式の液滴吐出技術が注目を集めている。この液滴吐出技術は活字、画像の描画に使われてきたが、近年微細パターン形成などの半導体分野、ＤＮＡチップ作製などのバイオ、医療分野、マイクロ化学チップ作製などの化学、医療分野へ、この液滴吐出技術を応用する試みが始まっている。
【０００３】
半導体分野への液滴吐出技術利用の利点として、大面積パターニングや高精細パターニングが容易、半導体作製工程の簡略化が可能、材料の有効利用が可能、などが挙げられる。
【発明の開示】
【発明が解決しようとする課題】
【０００４】
上記液滴吐出法を半導体分野のパターン形成に応用する際、活字や画像の描画に必要とされる以上の、液滴着弾精度が要求される。特に非晶質半導体膜で形成されるＴＦＴ（アモルファスシリコンＴＦＴ）や結晶性半導体膜で形成されるＴＦＴ（ポリシリコンＴＦＴ）から構成される画像表示デバイスにおいて、パターンの大きさのばらつきやパターンの位置精度は画像表示特性に大きく影響し、表示ムラや表示不良の原因となる。
【０００５】
上記問題に対して、近年、液滴吐出装置自体の性能は大きく向上している。すなわち、フォトリソグラフィー工程や集束イオンビームを用いた半導体微細加工によって、高精度な液滴吐出装置が作製され、装置に起因した吐出液滴のサイズばらつきや吐出角度のばらつきは小さくなっている。
【０００６】
一方、液滴吐出装置から吐出された液滴が被処理基板上に着弾した後の位置制御に関しては十分な対策が見いだされていない。着弾した液滴が被処理基板表面に対して撥液性である場合、液滴と基板の接触角が大きく、液滴は基板上を転がりやすい。逆に着弾した液滴が被処理基板表面に対して親液性で、液滴と基板の接触角が小さいときには、着弾後の液滴は基板上で広がりやすく、着弾後の液滴径を制御することが難しく、固化後の液滴径のばらつきも大きい。
【０００７】
本発明では液滴吐出装置から吐出された液滴が基板に着弾した後の位置制御を改善することが可能なパターンの作製方法を提供する。また着弾後の液滴位置精度を改善することが可能な液滴吐出装置を提供する。更には、本発明の液滴吐出装置を用いた半導体装置の製造方法を提供する。
【課題を解決するための手段】
【０００８】
上述した課題を解決する為、本発明ではレーザー光を用いて、液滴吐出装置から被処理基板表面に吐出された液滴の着弾精度を向上させる以下の手段を講じる。
【０００９】
第１の手段として、液滴が被処理基板上に着弾した瞬間に液滴にレーザー光を照射し、短時間で液滴中の溶媒成分を蒸発させ、液滴組成物（溶質）の固化を促進させる。着弾した液滴が転がったり、濡れ広がる前に固化を終了させることにより、着弾位置精度を向上させることが可能である。一連の液滴吐出処理は１０−２Ｐａ〜１０４Ｐａ程度の減圧下で行うことにより、固化を早め、且つ溶媒成分を効果的に排気することが望ましい。
【００１０】
第２の手段として、被処理基板表面にレーザー光を照射することによって、照射部にレーザーアブレーション加工を施し、被処理基板上に溝を形成し、この溝に液滴を吐出させる。溝の幅を、飛翔中の液滴径、及び被処理基板に着弾した後の液滴の広がり径よりも大きくすることによって、飛翔角度、液滴吐出装置のノズルの形状のばらつきに起因する吐出位置のばらつきの影響を受け難く、着弾後の液滴を溝の内側に収めることが可能である。すなわち、液滴が基板上で溝の外側に広がることを防止しながらパターンを形成することが可能である。
【００１１】
第３の手段として、被処理基板表面にレーザー光を照射することによって、照射部に化学変化若しくは熱的変化を生じせしめ、凹凸を形成し、液滴との密着性を高める表面改質を行う。この際、被処理基板は吐出される液滴に対して撥液性であることが望ましく、レーザー光を照射した領域以外にはみ出そうとする液滴を弾くことが可能であって、液滴が基板上で広がることを防止しながらパターンを形成することが可能である。
【００１２】
第４の手段として、被処理基板表面に液滴吐出装置によって液滴の吐出を行い、液滴中の溶媒成分が蒸発し、固化した後にレーザー光の照射を行う。溶質成分はレーザー照射によって溶融状態となったのち、再び固化、若しくは再結晶化してパターンを形成する。複数回の液滴吐出によって形成されたドット状のパターンの接触界面が、レーザー照射によって液化することにより、ドット状のパターンがつながり、連続したパターンを形成することができる。
【００１３】
ここでパターンとはゲート配線、ソース配線、ＴＦＴと画素電極を接続する配線、ゲート電極、半導体材料を主成分とする活性層、有機発光層、レジストマスク、絶縁層などを含む。
【００１４】
またレーザー光は、必ずしもレーザー発振器によって生成されるコヒーレントな光のみに特化されるものではなく、ＵＶランプやハロゲンランプ、フラッシュランプなどから発せられる光によっても、レーザー光を照射するのと同様の方法によって液滴の着弾精度を向上させることが可能である。
【００１５】
第１の手段に限らず、処理雰囲気を１０−２Ｐａ〜１０４Ｐａ程度の減圧下におくことによって、固化を早め、且つ溶媒成分を効果的に除去できる。また第１〜第３の手段と第４の手段を併用してパターンの形成を行うことも可能である。更に液滴吐出手段を用いて形成した液滴の組成物（溶質）のパターンを、ローラーを使って平坦化することによって、被処理物と液滴組成物の密着性を高めることができる。
【００１６】
また、本発明は、以下の構成を包含する。
【００１７】
本発明は、液滴を吐出する手段と、液滴を吐出する手段から吐出された液滴を改質する手段とを有することを特徴とする液滴吐出装置である。前記液滴を改質する手段とは、前記液滴の溶媒を蒸発させる手段、又は液滴の溶質を再結晶化させる手段である。
【００１８】
また、本発明は、液滴を吐出する手段と、前記液滴を滴下する被処理物の表面を改質する手段とを有することを特徴とする液滴吐出装置である。前記被処理物の表面を改質する手段とは、前記被処理物に溝を形成する手段、又は前記基板に凸凹した領域を形成する手段である。
【００１９】
前記液滴を吐出する手段としては、代表的には圧電素子又は発熱体を用いて液滴を吐出するものであり、吐出口（ノズル、ヘッド）から液滴を吐出する。また、液滴を改質する手段及び前記液滴を滴下する基板の表面を改質する手段は、レーザー光を照射するレーザー発振器、強光を発するＵＶランプやハロゲンランプ、フラッシュランプなどが挙げられる。
【００２０】
前記レーザ発振器は、気体レーザ発振器、固体レーザ発振器、金属レーザ発振器、又は半導体レーザ発振器を用いることができる。また、前記レーザ発振器と前記被処理物との間に、前記レーザ発振器から射出されるレーザ光のビーム形状又はビーム進路を調整する手段を用いることができる。なお、前記レーザ発振器から射出されるレーザ光のビーム形状又はビーム進路を調整する手段の代表例としては、マイクロレンズアレイがある。
【００２１】
また、液滴を吐出する手段と被処理物の相対位置を変化させる移動装置を有してもよい。さらに、前記液滴の着弾位置と前記レーザ発振器から射出されるレーザ光の照射位置とを制御する制御装置を有してもよい。
【００２２】
また、本発明は、吐出手段から液滴を吐出し、前記液滴が被処理面に着弾するときに前記液滴にレーザ光を照射し、前記液滴の溶媒を蒸発させてパターンを形成することを特徴とするパターンの形成方法である。
【００２３】
また、本発明は、被処理面にレーザ光を照射して、前記被処理面に溝を形成した後、吐出手段から液滴を吐出し、前記溝に液滴を着弾してパターンを形成することを特徴とするパターンの形成方法である。
【００２４】
また、本発明は、被処理面にレーザ光を照射して、前記被処理面に凸凹領域を形成した後、吐出手段から液滴を吐出し、前記凸凹領域に液滴を着弾してパターンを形成することを特徴とするパターンの形成方法である。
【００２５】
また、本発明は、吐出手段から液滴を吐出して前記液滴を被処理面に着弾し、前記液滴の溶媒を蒸発させた後、レーザ光を照射して前記液滴の溶質を再結晶化させてパターンを形成することを特徴とするパターンの形成方法である。
【００２６】
前記液滴は減圧雰囲気、又は大気圧雰囲気で吐出することができる。また、前記パターンを形成した後、前記パターンを平坦化してもよい。さらに、前記液滴を着弾する時間と、前記レーザ光を被処理面に照射する時間とを同期させることにより、パターンの位置精度を更に高めることができる。
【００２７】
また、本発明は、上記のパターン形成方法を用いて半導体装置を製造する半導体装置の製造方法である。なお、この場合、液滴としては、導電性材料、レジスト材料、発光材料、又は半導体ナノ粒子を有する液体、エッチング溶液等を用いる。
【００２８】
本発明は上述の液滴吐出装置を用いて作製される半導体装置、及びその製造方法を含む。また半導体分野以外への応用、すなわちバイオ、科学、医療分野へも好適に利用できる。
【発明の効果】
【００２９】
レーザー光を用いた液滴吐出法によってパターン精度を飛躍的に向上させることが可能となり、その結果フォトリソグラフィー工程を用いることなく、設計データを直接描画できるようになる。フォトマスクの設計および製造が不要となり、また製造工程が簡略化し、生産コストが低減、また製品の歩留まりが向上する。
【００３０】
また、材料の利用効率が大幅に向上し、廃液処理量が減少し、環境にやさしいプロセスが実現する。
【００３１】
さらに、スクリーン印刷と比較しても大型基板への展開が容易で、製品単価を下げることが可能であり、高精細なパターン形成が維持でき、かつ材料の利用効率高くパターンを形成することができる。
【発明を実施するための最良の形態】
【００３２】
本発明の実施の形態について図面を用いて詳細に説明する。ただし、本発明は以下の説明に限定されず、本発明の趣旨及びその範囲から逸脱することなくその形態及び詳細を様々に変更し得ることは当業者であれば容易に理解される。従って、本発明は以下に示す実施の形態の記述内容に限定して解釈されるものではない。
【００３３】
（実施の形態１）
図１〜４を用いて、レーザー光の照射を行うことによって、パターン精度を高めた液滴吐出装置を用いて半導体装置を製造する方法を説明する。図１は被処理基板１０１と液滴吐出部の先端１０２と液滴１０３を真横から見た場合の位置関係を模式的に示している。液滴吐出部は圧電素子（ピエゾ素子）、液滴室、吐出口（ノズル、ヘッド）などから構成されており、ピエゾ素子に所定のパルス電圧を印加することによって、ピエゾ素子を変形させ、液滴室に圧力を加え、液滴を吐出口から吐出させる。
【００３４】
吐出させる液滴は、タンタル（Ｔａ）、タングステン（Ｗ）、チタン（Ｔｉ）、モリブデン（Ｍｏ）、アルミニウム（Ａｌ）、銅（Ｃｕ）、クロム（Ｃｒ）、ニオブ（Ｎｂ）から選択された元素、または前記元素を主成分とする合金材料若しくは化合物材料、ＡｇＰｄＣｕ合金などから適宜選択された導電性の材料を、溶媒に溶解又は分散させたものを用いる。溶媒には、酢酸ブチル、酢酸エチル等のエステル類、イソプロピルアルコール、エチルアルコール等のアルコール類、メチルエチルケトン、アセトン等の有機溶剤などを用いる。溶媒の濃度は、導電性材料の種類などで適宜決定するとよい。またレジスト材料、発光材料なども使用できる。
【００３５】
液滴吐出部のノズル径は数μｍ〜数十μｍであり、液滴の粘度、表面張力、吐出速度などに依存するが、吐出する液滴の径もほぼ同程度となる。１回に吐出する組成物の量は１〜１００ｐｌ、粘度は１００ｃｐ以下、液滴を構成する粒子の径は０．１μｍ以下が好ましい。これは、乾燥が起こることを防ぐためであり、また粘度が高すぎると、吐出口から組成物を円滑に吐出できなくなるためである。用いる溶媒や、用途に合わせて組成物の粘度、表面張力、乾燥速度などは適宜調節する。ただし配線等の微細パターンを形成する場合には、フェムトリットルオーダー若しくは、サブフェムトリットルの液滴が必要となり、対応した液滴吐出装置を用いる必要がある。
【００３６】
また図示していないが、液滴の温度制御は重要であり、ヒーターを内蔵することによって液滴吐出装置や基板温度の制御を行う。液滴吐出装置から吐出される組成物は、基板上で連続して滴下して線状又はストライプ状に形成することが好ましい。しかし、例えば１ドット毎などの所定の箇所毎に滴下してもよい。
【００３７】
液滴吐出部から押し出された液滴１０４は液滴吐出部の先端１０２と被処理基板１０１との間の空間を飛翔したのち、被処理基板１０１に着弾し、液滴１０５となる。液滴の着弾と同時に、液滴１０５にレーザー光１０７を照射し、液滴の組成物（溶質）の固化を行い、固化されたパターン１０６が形成される。液滴の組成物は着弾時に固化されるため、被処理基板上を移動したり、広がったりすることがない。
【００３８】
次に被処理基板にレーザー光を照射してから、液滴吐出を行う方法を図２、図３を用いて説明する。まず被処理基板２０１、３０１にレーザー光２０７、３０７を照射し、被処理基板の表面処理を行う。図２の被処理基板２０６ではレーザーアブレーションによって、被処理基板２０１の表面に溝２０８が形成される。図３の被処理基板３０６ではレーザー照射によって被処理基板３０６に微細な凸凹３０８が形成される。次に液滴吐出部先端２０２、３０２から液滴２０３、３０３を吐出し、処理基板上の溝２０８や凸凹３０８に着弾させる。液滴吐出部から押し出された液滴２０４、３０４の直径は溝２０８や凸凹領域３０８の幅以下とすることによって、液滴はレーザー照射した領域に精度よく着弾し、液滴の組成物（溶質）が固化し、パターン２０５、３０５が形成される。
【００３９】
次に被処理基板に液滴吐出装置を用いて液滴を吐出しパターンを形成した後、パターンにレーザー光を照射する方法に関して、図４を用いて説明を行う。被処理基板４０１上に位置する液滴吐出部先端４０２から液滴４０３を吐出し、押し出された液滴４０４を被処理基板４０１に着弾させ、パターン４０５が形成される。パターン４０５の形成には図１〜図３に説明した手段を用いてもよい。さらに、パターン４０５にレーザー光４０７を照射することによって、溶融させ、再固化させたパターン４０６を得ることができる。本発明の液滴吐出装置によって複数回の液滴吐出を行い、着弾した液滴の組成物（溶質）を重ねることによって、線状パターンや大面積のパターンを形成できるが、このレーザー照射処理によって、各パターン（液滴の組成物）の界面物性の連続性を向上させることができる。
【００４０】
図１〜４において、レーザー光１０７、２０７、３０７、４０７はシリンドリカルレンズやマイクロレンズアレイを用いて、線状、もしくは点状などの所定のビーム形状とし、着弾した液滴全体が照射される大きさとする。またポリゴンミラーやガルバノミラーなどによる機械走査方式によって、レーザー光の照射位置を制御し、照射タイミングを液滴吐出と同期させることもできる。照射位置は被処理基板を動かすことによって、制御を行っても良い。被処理基板と液滴吐出部先端の狭い領域にレーザー光を通すため、レーザー光は被処理基板上方から、基板面から低角度で斜めから入射させる。被処理基板がガラス等のレーザー光を透過する材料からなる場合には、被処理基板裏面から入射させることもできる。
【００４１】
レーザー光１０７、２０７、３０７、４０７はＡｒレーザー、Ｋｒレーザー、エキシマレーザー、ＣＯ２レーザー、ＹＡＧレーザー、Ｙ２Ｏ３レーザー、ＹＶＯ４レーザー、ＹＬＥレーザー、ＹａｌＯ３レーザー、ガラスレーザー、ルビーレーザー、サフィイヤレーザーや半導体レーザーなどが利用できる。液滴の組成物（溶質）、溶媒の種類に合わせて最適なものを選ぶことができる。
【００４２】
本発明実施の形態における処理基板のサイズは、６００ｍｍ×７２０ｍｍ、６８０ｍｍ×８８０ｍｍ、１０００ｍｍ×１２００ｍｍ、１１００ｍｍ×１２５０ｍｍ、１１５０ｍｍ×１３００ｍｍ、１５００ｍｍ×１８００ｍｍ、１８００ｍｍ×２０００ｍｍ、２０００ｍｍ×２１００ｍｍ、２２００ｍｍ×２６００ｍｍ、または２６００ｍｍ×３１００ｍｍのような大面積基板を用いることもできる。
【００４３】
このような大型基板を用いることにより、製造コストを削減することができる。用いることのできる基板として、コーニング社の＃７０５９ガラスや＃１７３７ガラスなどに代表されるバリウムホウケイ酸ガラスやアルミノホウケイ酸ガラスなどのガラス基板がある。更に他の基板として、石英、半導体、プラスチック、プラスチックフィルム、金属、ガラスエポキシ樹脂、セラミックなどの各種の透光性基板を用いることもできる。また、プラスチック基板に代表される樹脂基板、さらには、Ｎ型またはＰ型の単結晶シリコン基板、ＧａＡｓ基板、ＩｎＰ基板、ＧａＮ基板、又はＺｎＳｅ基板等の半導体ウエハ、ＳＯＩ（  Ｓｉｌｉｃｏｎ  Ｏｎ  Ｉｎｓｕｌａｔｏｒ  ）基板等、金属板等の導電性基板を用いることもできる。
【００４４】
（実施の形態２）
上記実施の形態を実施するために用いる液滴吐出装置の一例について図５乃至図７を用いて説明する。
【００４５】
図５、図６に示す液滴吐出装置は、装置内に液滴吐出手段５０１、６０１を有し、これにより溶液を吐出することで、基板５０２、６０２に所望のパターンを形成するものである。図示していないが、液滴吐出装置には液滴吐出を行う為のノズル駆動電源とノズルヒータが内蔵され、また液滴吐出手段を移動させる為の移動手段を備えている。本液滴吐出装置においては、基板５０２、６０２として、実施の形態１に表記した基板を適用することができる。
【００４６】
図５、図６において、基板５０２、６０２は搬入口５０３、６０３から筐体５０４、６０４内部へ搬入される。基板５０２、６０２は移動手段を備えた搬送台に設置され、Ｘ―Ｙ平面内の任意の箇所に移動させることができる。液滴吐出処理は、搬送台の移動により基板５０２、６０２が、液滴吐出手段５０１、６０１の待つ所定の位置に到達すると開始される。液滴吐出処理は、液滴吐出手段５０１、６０１と基板５０２、６０２の相対的な移動と、液滴吐出の所定のタイミングによって達成され、各々の移動速度と、液滴吐出手段５０１、６０１から液滴を吐出する周期を調節することで、基板５０２、６０２上に所望のパターンを描画することができる。特に、液滴吐出処理は高度な精度が要求されるため、液滴吐出時は搬送台の移動を停止させ、制御性の高い液滴吐出手段５０１、６０１のみを走査させることが望ましい。
【００４７】
上記筐体５０４、６０４には石英窓５０６、６０６が設けられ、筐体外部に設置されたレーザー発振器５０７、６０７から発振するレーザー光を石英窓５０６、６０６から入射させる。ただし筐体や石英窓は必ずしも必要なものではない。レーザー光の光路にはシャッター５０８、６０８、反射ミラー５０９、６０９、シリンドリカルレンズなどによって構成される光学系５１０、６１０が設置される。図５ではレーザー光は基板５０２の斜め上方から入射させる。液滴吐出手段５０１の液滴吐出部先端と基板５０２の間隔は数ミリ程度であることから、入射させるレーザー光は基板５０２の法線方向に対して４５°以上とするのが好ましい。図６ではレーザー光を基板６０２の下面から照射させる場合を模式的に表し、他の構成は図５と同じである。この構成は、基板６０２がレーザー光を透過する材質の場合に適用することができる。
【００４８】
更に着弾した液滴の乾燥を早め、また液滴の溶媒成分を除去するために筐体５０４、６０４の排気口５０５、６０５に減圧装置５１１、６１１を設けて真空排気しておくことが望ましいが、大気圧下で行うことも可能である。また図示していないが、基板上のパターンへの位置合わせのためのセンサや、基板を加熱する手段、加えて温度、圧力等、種々の物性値を測定する手段を、必要に応じて設置しても良い。またこれらの手段も、筐体５０４、６０４の外部に設置した制御手段によって一括制御することが可能である。さらに制御手段をＬＡＮケーブル、無線ＬＡＮ、光ファイバ等で生産管理システム等に接続すれば、工程を外部から一律管理することが可能となり、生産性を向上させることに繋がる。
【００４９】
図７（Ａ）では半導体レーザー発振器７０７を用いた液滴吐出装置の説明を行う。筐体７０４、搬入口７０３、排気口７０５、減圧装置７１１、液滴吐出手段７０１を備え、半導体レーザー発振器７０７を用いることを特徴とする。半導体レーザー発振器は複数の半導体レーザーアレイから構成され、液滴吐出手段７０１の各ノズルに対応していることが望ましく、また半導体レーザー発振器７０７と液滴吐出手段７０１の液滴吐出部は一体形成されていてもよい。また図示していないが、半導体レーザー発振器７０７と基板７０２の間にマイクロレンズアレイなどの光学系を設置し、ビーム形状および、ビーム進路を調整することができる。以上の構成によって半導体レーザービームを所定のタイミングで液滴吐出手段７０１から吐出された液滴に照射する。
【００５０】
次に図７（Ｂ）を用いて、半導体レーザー発振器と液滴吐出装置の一例を示す。レーザー発振器として面発光半導体レーザー発振器７１５を設置する。面発光レーザーは半導体基板に垂直な方向へ光を取り出すことができ、半導体レーザー素子を集積化することが可能である。図中ではただ１つの面発光半導体レーザー素子を模式的に記載したが、この半導体レーザー素子を紙面奥方向に連ねて配置させて、半導体レーザーアレイを形成する。他方、液滴吐出部７０１は溶液室７１６、溶液供給口７１７、ピエゾ素子７１８、振動板７１９、ノズル７２０からなり、ピエゾ素子に所定のパルス電圧を加えることによって、溶液をノズル７２０から吐出させることができる。またピエゾ素子に加える電圧はサテライトを発生させない最適な波形を選ぶ必要がある。
【００５１】
半導体レーザー素子及び液滴吐出部のいずれも、半導体微細加工を利用して形成することが可能であり、微細な間隔で多数の半導体レーザー素子および液滴吐出部を集積することができ、また１つの半導体レーザー素子と１つのノズルを対応させることが可能である。発振器の設置角度を調整するか、ミラーによってビーム方向を変え、基板７０２表面に着弾した液滴に半導体レーザー光を照射する。マイクロレンズアレイを設置することによって、ビーム調整を行ってもよい。また、半導体レーザー素子を冷却する手段を設けてもよい。
【００５２】
本発明では液滴吐出を、圧電素子を用いたいわゆるピエゾ方式で行うが、溶液の材料によっては、発熱体を発熱させ気泡を生じさせ溶液を押し出す、いわゆるサーマルインクジェット方式を用いても良い。この場合、圧電素子を発熱体に置き換える構造となる。また液滴吐出のためには、溶液と、液室流路、予備液室、流体抵抗部、加圧室、溶液吐出口（ノズル、ヘッド）との濡れ性が重要となる。そのため材質との濡れ性を調整するための炭素膜、樹脂膜等をそれぞれの流路に形成する。
【００５３】
上記の装置構成によって、液滴を吐出する手段を用いて被処理基板上に精度よくパターン形成を行うことができる。液滴吐出方式には、溶液を連続して吐出させ連続した線状のパターンを形成するいわゆるシーケンシャル方式と、溶液をドット状に吐出するいわゆるオンデマンド方式がある。本発明における装置構成では、オンデマンド方式を示したが、シーケンシャル方式（図示せず）による溶液吐出手段を用いることも可能である。
【実施例１】
【００５４】
実施例１について、図８（Ａ）〜（Ｄ）を用いて詳細に説明する。但し、本発明は以下の説明に限定されず、本発明の趣旨及びその範囲から逸脱することなくその詳細を様々に変更し得ることは当業者であれば容易に理解される。従って、本発明は以下に示す実施例の記載内容に限定して解釈されるものではない。ここでは、本発明を用いて、駆動用ＴＦＴとスイッチ用ＴＦＴ及び容量を同一基板上に形成する作製工程について説明する。
【００５５】
基板８００には、実施の形態１で表記した基板を用いることができる。本実施例では、ガラス基板（コーニング社製、＃７０５９）を用いる。続いて基板８００上に、絶縁膜から成る下地膜８０１を形成する。下地膜８０１は単層又は積層構造のいずれでもよく、本実施例では、２層構造として、スパッタリング法を用い、１層目として窒化酸化珪素膜を５０ｎｍ、２層目として酸化窒化珪素膜を５０ｎｍの厚さに形成し、その後ＣＭＰ法などの方法により表面を平坦化する。
【００５６】
次いで、下地膜８０１上に半導体層を形成する。半導体層は、まず公知の方法（スパッタリング法、ＬＰＣＶＤ法、プラズマＣＶＤ法等）により２５〜８０ｎｍの厚さで非晶質珪素膜を成膜し、次いで前記半導体膜を公知の結晶化法（レーザー結晶化法、ＲＴＡ又はファーネスアニール炉を用いる熱結晶化法）を用いて結晶化させる。
【００５７】
また非晶質珪素膜は、結晶化を助長する金属元素を用いる熱結晶化法を用いて結晶化することも可能である。Ｎｉを含む溶液を非晶質珪素膜上に保持させ、この非晶質珪素膜に脱水素化（５００℃、１時間）を行った後、熱結晶化（５５０℃、４時間）を行って結晶質珪素膜を形成する。なお、レーザー結晶化法で結晶質半導体膜を作製する場合のレーザーは、連続発振またはパルス発振の気体レーザー又は固体レーザーを用いれば良い。前者の気体レーザーとしては、エキシマレーザー、ＹＡＧレーザー等が挙げられ、後者の固体レーザーとしては、Ｃｒ、Ｎｄ等がドーピングされたＹＡＧ、ＹＶＯ４等の結晶を使ったレーザー等が挙げられる。なお非晶質珪素膜の結晶化に際し、大粒径に結晶を得るためには、連続発振が可能な固体レーザーを用い、基本波の第２〜第４高調波を適用するのが好ましい。上記レーザーを用いる場合には、レーザー発振器から放射されたレーザービームを光学系で線状に集光して、半導体膜に照射すると良い。
【００５８】
結晶化を助長する金属元素を用いて非晶質珪素膜の結晶化を行った場合、前記金属元素が結晶質珪素膜中に残留している。そのため、前記結晶質珪素膜上に５０〜１００ｎｍの非晶質珪素膜を形成し、加熱処理（ＲＴＡ法、ファーネスアニール炉を用いた熱アニール等）を行って、該非晶質珪素膜中に前記金属元素を拡散させ、前記非晶質珪素膜は加熱処理後にエッチングを行って除去する。その結果、前記結晶質珪素膜中の金属元素の含有量を低減または除去することができる。
ＴＦＴのしきい値を制御するために微量な不純物元素（ボロン）のドーピング（チャネルドーピング）を行う。
【００５９】
次に、得られた結晶質珪素膜を所望の形状にパターニングして島状の半導体層８０２〜８０４を形成する。半導体層８０２〜８０４は本発明による液滴吐出方法によって形成することが可能である。すなわち溶液として、レジストを使用し、レーザー光を照射することによって着弾レジストの固化を行いながら、レジストパターンの形成を行う。続いて該レジストパターンをマスクとしてドライエッチング法によって半導体層８０２〜８０４を形成する。なお前記半導体層を形成する半導体膜としては、非晶質半導体膜、微結晶半導体膜、結晶質半導体膜又は非晶質珪素ゲルマニウムなどの非晶質構造を有する化合物半導体膜などを用いても良い。
【００６０】
次いで、半導体層８０２〜８０４を覆うゲート絶縁膜８０５を形成する。ゲート絶縁膜８０５はプラズマＣＶＤ法やスパッタ法を用いて、膜厚を４０〜１５０ｎｍとして珪素を含む絶縁膜で形成する。本実施例では、ゲート絶縁膜８０５としてプラズマＣＶＤ法により厚さ１１５ｎｍの酸化窒化珪素膜を形成する。
【００６１】
次に、レーザー光照射と液滴吐出方法により、減圧又は真空中で第１の導電層（ゲート配線、ゲート電極、キャパシタ電極）８０６〜８０９を形成する。本実施例では、Ａｌのナノ微粒子を界面活性剤を用いて有機溶媒中に分散させた液を吐出して、ゲートパターンを形成する。特に、ゲート電極のパターン精度は、トランジスタ特性を大きく左右するため、レーザー光照射を併用することは、アクティブマトリクス型のディスプレイの性能を向上する上で有効である。レーザー光照射はパターンすべてに用いず、例えば特に重要なＳｉパターン上のゲート電極部分のみに用いることも有効である。
【００６２】
また、ノズルから吐出する組成物として、銀（Ａｇ）、金（Ａｕ）、白金（Ｐｔ）を粒径１０ｎｍ以下で分散させた超微粒子（ナノメタル粒子）を用いてもよい。このように、粒径の微細な粒子を溶媒に分散又は溶解した組成物を用いると、ノズルの目詰まりという問題を解決することができる。なお、液滴吐出方式を用いる本発明では、組成物の構成材料の粒径は、ノズルの粒径よりも小さいことが必要となる。また、ポリエチレンジオキシチオフェン／ポリスチレンスルホン酸（ＰＥＤＴ／ＰＳＳ）水溶液などの導電性ポリマー（導電性高分子）を用いてもよい。
【００６３】
また、銀または銅といった低抵抗金属を配線材料として用いると、配線抵抗の低抵抗化を図ることができるため、大型の基板を用いる場合に好ましい。しかも、これらの金属材料は通常のドライエッチング法によって加工することが難しいため、液滴吐出方法で直接パターニングを行うことは、極めて効果的である。但し、例えば銅などの場合には、トランジスタの電気的特性に悪影響を及ぼさないようにするために、拡散を防ぐバリア性の導電膜を設けることが好ましい。バリア性の導電膜により、トランジスタが有する半導体に銅が拡散することなく、配線を形成することができる。このバリア性の導電膜としては、窒化タンタル（ＴａＮ）、窒化チタン（ＴｉＮ）又は窒化タングステン（ＷＮ）から選ばれた一種又は複数種の積層膜を用いることができる。また密度が大きく非常に緻密な窒化珪素膜を用いることが非常に有効である。また、銅は酸化しやすいため、酸化防止剤などを併用することが好ましい。
【００６４】
その後、第１の導電層が形成された基板に常圧または減圧、あるいは真空中で、１５０〜３００℃の範囲で加熱処理を施すことで、その溶媒を揮発させて、その組成物密度を向上させて、抵抗値が低くなるようにする。但し、液滴吐出手段から吐出する組成物の溶媒は、基板滴下後に揮発するものが適している。本実施例の様に真空下で吐出が行われている場合は、通常の大気圧下の場合に比べて、蒸発速度が早いのが特徴であるが、特にトルエンなどの揮発性の高い溶媒を用いると、組成物を基板に滴下後、瞬時に揮発する。そのような場合には、加熱処理の工程は削除しても構わない。しかし、組成物の溶媒は特に限定されず、滴下後に揮発する溶媒を用いた場合であっても、加熱処理を施すことで、その組成物密度を向上させて、所望の抵抗値になるようにしてもよい。またこの加熱処理は、液滴吐出方法によりパターンを形成した毎に行ってもよいし、任意の工程毎に行ってもよいし、全ての工程が終了した後に一括して行ってもよい。
【００６５】
加熱処理は、加熱源にハロゲンなどのランプを用いて、直接基板を高速加熱するランプアニール装置や、レーザー光を照射するレーザー照射装置を用いる。両者とも加熱源を走査することで、所望の箇所のみに加熱処理を施すことができる。その他の方法として、所定の温度に設定されたファーネスアニールを用いてもよい。但し、ランプを用いる場合には、加熱処理を行う薄膜の組成を破壊せず、加熱のみを可能とする波長の光であり、例えば、４００ｎｍよりも波長の長い光、即ち赤外光以上の波長の光が好ましい。取り扱いの面からは、遠赤外線（代表的な波長は４〜２５μｍ）を用いることが好ましい。またレーザー光を用いる場合、基板におけるビームスポットの形状は、着弾する液滴の並びに合わせて列又は行の長さと同じ長さになるように線状に成形することが好ましい。そうすると、一度の走査でレーザー照射を終了させることができる。（図８（Ａ））
【００６６】
次に、図８（Ｂ）に示すように、ゲート電極８０７〜８０９をマスクとして、半導体層８０２〜８０４に、Ｎ型又はＰ型を付与する不純物元素を添加するドーピング処理を行う。本実施例では、半導体層８０２及び８０４にＮ型を付与する不純物元素を添加し、半導体層８０３にＰ型を付与する不純物元素を添加して、不純物領域を形成する。
【００６７】
この後、一旦全面を覆う第１の層間絶縁膜８１５を形成する。該第１の層間絶縁膜８１５はプラズマＣＶＤ法やスパッタ法を用いて、膜厚を４０〜１５０ｎｍとして珪素を含む絶縁膜で形成する。さらに、同様にして全面を覆う第２の層間絶縁膜８１６を形成する。第２の層間絶縁膜８１６としては、ＣＶＤ法によって形成された酸化珪素膜、ＳＯＧ（Ｓｐｉｎ  Ｏｎ  Ｇｌａｓｓ）法によって塗布された酸化珪素膜、アクリル等の有機絶縁膜又は非感光性の有機絶縁膜を０．７〜５μｍの厚さで形成する。なお第２の層間絶縁膜８１６は、基板８００上に形成されたＴＦＴによる凹凸を緩和し、平坦化する意味合いが強いので、平坦性に優れた膜が好ましい。さらに、第３の層間絶縁膜８１７となる窒化珪素膜を０．１μｍの厚さで形成する。
【００６８】
しかる後に、コンタクト孔８１８〜８２４を形成するためのレジストパターンを、上述の場合と同様にレーザー照射と液滴吐出との併用によって形成する。ついで、該レジストパターンをマスクとして異方性ドライエッチング法によってコンタクト孔８１８〜８２４を形成する。このコンタクト孔８１８〜８２４は本発明のレーザー照射によって形成することも可能である。この場合、レジストマスクを一切必要としない。また吐出させる溶液として、ＨＦ系などの酸系液滴を使用すれば、液滴の吐出手段を用いたコンタクト孔の形成も可能である。
【００６９】
次に、図８（Ｃ）に示すように、レーザー光照射と液滴吐出との併用により、第２の導電層（ソース配線、ドレイン配線）８２５〜８３０を前記コンタクト孔８１８〜８２４の底部まで延在するように形成する。本実施例において、吐出する組成物としては、銀のナノ微粒子を、界面活性剤を用いて有機溶媒中に分散させた溶液を用いる。
【００７０】
次に、図８（Ｄ）に示すように、加熱処理を行う。ここまでの工程により、絶縁表面を有する基板８００上にトランジスタを形成することができる。
【００７１】
続いて、全面に第２の導電層８２５と電気的に接続されるように、透明導電体からなる画素電極を形成する（図示しない）。画素電極には、一例として、酸化インジウムと酸化スズの化合物（ＩＴＯ）、酸化インジウムと酸化亜鉛の化合物、酸化亜鉛、酸化スズ、酸化インジウム、窒化チタンなどが挙げられる。
【００７２】
以上、ソース配線（図示しない）と、画素部のスイッチングＴＦＴ１００６及び容量素子１００９で形成される画素部と、駆動用ＴＦＴ１００７、１００８で形成される駆動用回路と、端子部（図示しない）で構成されるアクティブマトリクス基板を作製することができる。そして、必要があれば、アクティブマトリクス基板または対向基板を所望の形状に分断する。この後、共通電極、カラーフィルタ、ブラックマトリックスなどが形成された対向基板と貼り合わせる。そして所定の方法で液晶を注入し、液晶表示装置を完成させる。以上の工程によって得られた液晶モジュールに、バックライト、導光板を設け、カバーで覆えば、アクティブマトリクス型液晶表示装置（透過型）が完成する。なお、カバーと液晶モジュールは接着剤や有機樹脂を用いて固定する。また、透過型であるので偏光板は、アクティブマトリクス基板と対向基板の両方に貼り付ける。
【００７３】
また、本実施例は透過型の例を示したが、特に限定されず、反射型や半透過型の液晶表示装置も作製することができる。反射型の液晶表示装置を得る場合は、画素電極として光反射率の高い金属膜、代表的にはアルミニウムまたは銀を主成分とする材料膜、またはそれらの積層膜等を用いればよい。
【００７４】
以上、アクティブマトリックス型の液晶表示装置について説明したが、アクティブマトリックス型ＥＬ（Ｅｌｅｃｔｒｏ  Ｌｕｍｉｎｅｓｃｅｎｃｅ）表示装置の場合についても同様に適用することが可能である。また、本発明例で取り上げた材料、形成方法に関しても、本発明の趣旨に則り適宜選択して用いることが可能である。
【実施例２】
【００７５】
次に、本発明を用いた電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはＤｉｇｉｔａｌ  Ｖｅｒｓａｔｉｌｅ  Ｄｉｓｃ（ＤＶＤ）等の記録媒体を再生し、その画像を表示しうるディスプレイを備えた装置）などが挙げられる。それらの電子機器の具体例を図９に示す。
【００７６】
図９（Ａ）は表示装置であり、筐体９００１、支持台９００２、表示部９００３、スピーカー部９００４、ビデオ入力端子９００５等を含む。本発明は表示部９００３を構成する電気回路に用いることができる。また本発明により、図９（Ａ）に示す表示装置が完成される。なお、表示装置は、パソコン用、２０〜８０インチのテレビ放送受信用、広告表示用などの全ての情報表示用表示装置が含まれる。
【００７７】
図９（Ｂ）はデジタルスチルカメラであり、本体９１０１、表示部９１０２、受像部９１０３、操作キー９１０４、外部接続ポート９１０５、シャッター９１０６等を含む。本発明は、表示部９１０２を構成する電気回路に用いることができる。また本発明により、図９（Ｂ）に示すデジタルスチルカメラが完成される。
【００７８】
図９（Ｃ）はノート型パーソナルコンピュータであり、本体９２０１、筐体９２０２、表示部９２０３、キーボード９２０４、外部接続ポート９２０５、ポインティングマウス９２０６等を含む。本発明は、表示部９２０３を構成する電気回路に用いることができる。また本発明により、図９（Ｃ）に示すノート型パーソナルコンピュータが完成される。
【００７９】
図９（Ｄ）はモバイルコンピュータであり、本体９３０１、表示部９３０２、スイッチ９３０３、操作キー９３０４、赤外線ポート９３０５等を含む。本発明は、表示部９３０２を構成する電気回路に用いることができる。また本発明により、図９（Ｄ）に示すモバイルコンピュータが完成される。
【００８０】
図９（Ｅ）は記録媒体を備えた携帯型の画像再生装置（具体的にはＤＶＤ再生装置）であり、本体９４０１、筐体９４０２、表示部Ａ９４０３、表示部Ｂ９４０４、記録媒体（ＤＶＤ等）読み込み部９４０５、操作キー９４０６、スピーカー部９４０７等を含む。表示部Ａ９４０３は主として画像情報を表示し、表示部Ｂ９４０４は主として文字情報を表示するが、本発明は、表示部Ａ９４０３、表示部Ｂ９４０４を構成する電気回路に用いることができる。なお、記録媒体を備えた画像再生装置には家庭用ゲーム機器なども含まれる。また本発明により、図９（Ｅ）に示すＤＶＤ再生装置が完成される。
【００８１】
図９（Ｆ）はゴーグル型ディスプレイ（ヘッドマウントディスプレイ）であり、本体９５０１、表示部９５０２、アーム部９５０３を含む。本発明は、表示部９５０２を構成する電気回路に用いることができる。また本発明により、図９（Ｆ）に示すゴーグル型ディスプレイが完成される。
【００８２】
図９（Ｇ）はビデオカメラであり、本体９６０１、表示部９６０２、筐体９６０３、外部接続ポート９６０４、リモコン受信部９６０５、受像部９６０６、バッテリー９６０７、音声入力部９６０８、操作キー９６０９、接眼部９６１０等を含む。本発明は、表示部９６０２を構成する電気回路に用いることができる。また本発明により、図９（Ｇ）に示すビデオカメラが完成される。
【００８３】
図９（Ｈ）は携帯電話であり、本体９７０１、筐体９７０２、表示部９７０３、音声入力部９７０４、音声出力部９７０５、操作キー９７０６、外部接続ポート９７０７、アンテナ９７０８等を含む。本発明は、表示部９７０３を構成する電気回路に用いることができる。なお、表示部９７０３は黒色の背景に白色の文字を表示することで携帯電話の消費電流を抑えることができる。また本発明により、図９（Ｈ）に示す携帯電話が完成される。
【００８４】
以上の様に、本発明の適用範囲は極めて広く、あらゆる分野の電子機器に用いることが可能である。またここで示した電子機器は、本発明において示したいずれの構成の半導体装置を用いても良い。
【実施例３】
【００８５】
本実施例は、液滴吐出法を用いて、コンタクト孔（開孔部）に液滴組成物を充填させる方法について、図１０を用いて説明する。
【００８６】
図１０（Ａ）において、基板３０００上に半導体３００１、該半導体３００１上に絶縁体３００２を形成した後、絶縁体３００２にコンタクト孔３００３を形成する。ここでは、コンタクト孔の形成方法として、液滴吐出法を用いる。すなわち、ノズルからウエットエッチング溶液を吐出することで、任意の領域の絶縁膜をエッチングし、コンタクト孔３００３を形成する。
【００８７】
次に図１０（Ｂ）に示すように、コンタクト孔３００３の上方にノズル３００４を移動させ、該コンタクト孔３００３に液滴を連続的に吐出して、該コンタクト孔３００３を液滴で充填する。
【００８８】
次に、図１０（Ｃ）に示すように、ノズル３００４の位置をリセットした後、ノズルを位置Ａ、位置Ｂ、位置Ｃの順に移動して、選択的に液滴を吐出することで、コンタクト孔３００３に液滴を充填させることができる。本実施例に、実施の形態１に示されるようなレーザー光の照射工程、及び実施の形態２に示されるような液滴吐出装置を適応することによって、コンタクト孔内に液滴の組成物を充填した導電体３００５を形成することができる。この方法では、ノズル３００４は同じ箇所を複数回走査する。以上の工程により、液滴吐出法を用いて、コンタクト孔の形成と配線の形成とを連続的に行うことができる。
【００８９】
なお、本実施例は、実施例１及び実施例２に適応することができる。
【実施例４】
【００９０】
本実施例では、上記とは異なる走査方法でコンタクト孔（開孔部）に液滴組成物を充填させる方法について、図１１（Ａ）〜（Ｃ）を用いて説明する。
【００９１】
実施例３と同様に、図１１（Ａ）のようなコンタクト孔を形成する。なお、図１１（Ａ）は、図１０（Ａ）に相当する。
【００９２】
次に、図１１（Ｂ）に示すように、ノズル３００４を位置Ａ、位置Ｂ、位置Ｃに順に移動させて、配線を形成する領域にのみに選択的に液滴を吐出して、導電体３００６を形成する。
【００９３】
次に、図１１（Ｃ）に示すように、コンタクト孔３００３の上方にノズル３００４を移動し、該コンタクト孔３００３に連続的に液滴を吐出する。
【００９４】
その結果、コンタクト孔３００３に液滴を充填させることができる。本実施例に、実施の形態１に示されるようなレーザー光の照射工程、及び実施の形態２に示されるような液滴吐出装置を適応することによって、コンタクト孔内に液滴の組成物を充填した導電体３００７を形成することができる。この方法では、ノズル３００４は同じ箇所を複数回走査する。以上の工程により、液滴吐出法を用いて、コンタクト孔の形成と配線の形成とを連続的に行うことができる。
【００９５】
なお、本実施例は、実施例１及び実施例２に適応することができる。
【実施例５】
【００９６】
次に、上記とは異なる走査方法でコンタクト孔（開孔部）に液滴組成物を充填させる方法について、図１２（Ａ）〜（Ｃ）を用いて説明する。
【００９７】
実施例３と同様に、図１２（Ａ）のようなコンタクト孔を形成する。なお、図１２（Ａ）の基板、絶縁膜、及びコンタクト孔は、図１０（Ａ）に相当する。
【００９８】
本実施例では、ノズル３００４を矢印方向に移動して、選択的に液滴を吐出する。
【００９９】
次に、図１２（Ｂ）に示すように、ノズル３００４がコンタクト孔３００３の上方に到達したら、液滴を連続的に吐出し、該コンタクト孔を液滴組成物で充填する。
【０１００】
その結果、図１２（Ｃ）に示すように、コンタクト孔３００３に液滴組成物を充填させることができる。本実施例に、実施の形態１に示されるようなレーザー光の照射工程、及び実施の形態２に示されるような液滴吐出装置を適応することによって、コンタクト孔内に液滴の組成物を充填した導電体３００８を形成することができる。この方法では、ノズル３００４は同じ箇所を複数回走査することはせず、一方向に走査すれば良い。以上の工程により、液滴吐出法を用いて、コンタクト孔の形成と配線の形成とを連続的に行うことができる。
【０１０１】
なお、本実施例は、実施例１及び実施例２に適応することができる。
【実施例６】
【０１０２】
パソコンなどに入力された回路配線を液滴吐出法を用いて作製するシステムについて、図１３を用いて簡単に説明する。
【０１０３】
基幹となる構成要素としては、ＣＰＵ３１００、揮発性メモリ３１０１、不揮発性メモリ３１０２及びキーボードや操作ボタンなどの入力手段３１０３、液滴吐出手段３１０４を有する液滴吐出装置が挙げられる。その動作について簡単に説明すると、入力手段３１０３により、回路配線のデータが入力されたら、このデータはＣＰＵ３１００を介して揮発性メモリ３１０１又は不揮発性メモリ３１０２に記憶される。そして、このデータを基に、液滴吐出手段３１０４が選択的に液滴を吐出することで、配線を形成することができる。
【０１０４】
なお、本実施例を実施例１〜実施例５に適応することができる。
【０１０５】
上記構成により、露光を目的としたマスクが不要となり、露光、現像などの工程を大幅に削減することができる。その結果、スループットが高くなり、大幅に生産性を向上させることができる。また本構成は、配線の断線箇所や、配線と電極間の電気的接続の不良箇所などをリペアする目的で使用してもよい。この場合、例えばパソコンなどにリペア箇所を入力し、該箇所にノズルから液滴を吐出させることが好適である。また、少なくとも一辺が１ｍを超える大きさの大型基板に対しても簡単に配線を形成することができ、さらに所望の箇所に必要な量の材料のみを塗布すればよいため、無駄な材料が僅かとなることから材料の利用効率の向上、作製費用の削減を実現する。
【実施例７】
【０１０６】
本実施例では、実施例１に示した順スタガ型のＴＦＴではなく、逆スタガ型のＴＦＴおよびそれを用いたアクティブマトリクス型ＥＬ表示装置の製造方法について説明する。
【０１０７】
基板２０００には、実施の形態１で表記した基板を用いることができる。本実施例では、ガラス基板（コーニング社製、＃７０５９）を用いる。
【０１０８】
続いて、基板２０００上に、レーザー光照射と液滴吐出方法により、減圧又は真空中で第１の導電層（ゲート配線、ゲート電極、キャパシタ電極）２００１、２００２を形成する（図１４（Ａ））。本実施例では、Ａｌのナノ微粒子を界面活性剤を用いて有機溶媒中に分散させた液を吐出して、ゲートパターンを形成する。特に、ゲート電極のパターン精度は、トランジスタ特性を大きく左右するため、レーザー光照射を併用することは、アクティブマトリクス型のディスプレイの性能を向上する上で有効である。レーザー光照射はパターンすべてに用いず、例えば特に重要なゲート電極部分のみに用いることも有効である。
【０１０９】
また、ノズルから吐出する組成物として、銀（Ａｇ）、金（Ａｕ）、白金（Ｐｔ）を粒径１０ｎｍ以下で分散させた超微粒子（ナノメタル粒子）を用いてもよい。このように、粒径の微細な粒子を溶媒に分散又は溶解した組成物を用いると、ノズルの目詰まりという問題を解決することができる。なお、液滴吐出方式を用いる本発明では、組成物の構成材料の粒径は、ノズルの粒径よりも小さいことが必要となる。また、ポリエチレンジオキシチオフェン／ポリスチレンスルホン酸（ＰＥＤＴ／ＰＳＳ）水溶液などの導電性ポリマー（導電性高分子）を用いてもよい。
【０１１０】
また、銀または銅といった低抵抗金属を配線材料として用いると、配線抵抗の低抵抗化を図ることができるため、大型の基板を用いる場合に好ましい。しかも、これらの金属材料は通常のドライエッチング法によって加工することが難しいため、液滴吐出方法で直接パターニングを行うことは、極めて効果的である。但し、例えば銅などの場合には、トランジスタの電気的特性に悪影響を及ぼさないようにするために、拡散を防ぐバリア性の導電膜を設けることが好ましい。バリア性の導電膜により、トランジスタが有する半導体に銅が拡散することなく、配線を形成することができる。このバリア性の導電膜としては、窒化タンタル（ＴａＮ）、窒化チタン（ＴｉＮ）又は窒化タングステン（ＷＮ）から選ばれた一種又は複数種の積層膜を用いることができる。また密度が大きく非常に緻密な窒化珪素膜を用いることが非常に有効である。また、銅は酸化しやすいため、酸化防止剤などを併用することが好ましい。
【０１１１】
その後、第１の導電層が形成された基板に常圧または減圧、あるいは真空中で、１５０〜３００℃の範囲で加熱処理を施すことで、溶媒を揮発させて、その組成物密度を向上させて、抵抗値が低くなるようにする。但し、液滴吐出手段から吐出する組成物の溶媒は、基板滴下後に揮発するものが適している。本実施例の様に真空下で吐出が行われている場合は、通常の大気圧下の場合に比べて、蒸発速度が早いのが特徴であるが、特にトルエンなどの揮発性の高い溶媒を用いると、組成物を基板に滴下後、瞬時に揮発する。そのような場合には、加熱処理の工程は削除しても構わない。しかし、組成物の溶媒は特に限定されず、滴下後に揮発する溶媒を用いた場合であっても、加熱処理を施すことで、その組成物密度を向上させて、所望の抵抗値になるようにしてもよい。またこの加熱処理は、液滴吐出方法によりパターンを形成した毎に行ってもよいし、任意の工程毎に行ってもよいし、全ての工程が終了した後に一括して行ってもよい。
【０１１２】
加熱処理は、加熱源にハロゲンなどのランプを用いて、直接基板を高速加熱するランプアニール装置や、レーザー光を照射するレーザー照射装置を用いる。両者とも加熱源を走査することで、所望の箇所のみに加熱処理を施すことができる。その他の方法として、所定の温度に設定されたファーネスアニールを用いてもよい。但し、ランプを用いる場合には、加熱処理を行う薄膜の組成を破壊せず、加熱のみを可能とする波長の光であり、例えば、４００ｎｍよりも波長の長い光、即ち赤外光以上の波長の光が好ましい。取り扱いの面からは、遠赤外線（代表的な波長は４〜２５μｍ）を用いることが好ましい。またレーザー光を用いる場合、基板におけるビームスポットの形状は、列又は行の長さと同じ長さになるように線状に成形することが好ましい。そうすると、一度の走査でレーザー照射を終了させることができる。
【０１１３】
次に、図１４（Ｂ）に示すように、第１の導電層２００１、２００２を覆うようにゲート絶縁膜２００３を形成する。ゲート絶縁膜２００３は、例えば酸化珪素、窒化珪素または窒化酸化珪素等の絶縁膜を用いることができる。ゲート絶縁膜２００３は、単層の絶縁膜を用いても良いし、複数の絶縁膜を積層していても良い。本実施例では、窒化珪素、酸化珪素、窒化珪素が順に積層された絶縁膜を、ゲート絶縁膜２００３として用いる。また成膜方法は、プラズマＣＶＤ法、スパッタリング法などを用いることができる。低い成膜温度でゲートリーク電流を抑えることができる緻密な絶縁膜を形成するには、アルゴンなどの希ガス元素を反応ガスに含ませ、形成される絶縁膜中に混入させると良い。また窒化アルミニウムをゲート絶縁膜２００３として用いることができる。窒化アルミニウムは熱伝導率が比較的高く、ＴＦＴで発生した熱を効率的に発散させることができる。
【０１１４】
次に、第１の半導体膜２００４を形成する。第１の半導体膜２００４は非晶質（アモルファス）半導体またはセミアモルファス半導体（ＳＡＳ）で形成することができる。また多結晶半導体膜を用いていても良い。本実施の形態では、第１の半導体膜２００４としてセミアモルファス半導体を用いる。セミアモルファス半導体は、非晶質半導体よりも結晶性が高く高い移動度が得られ、また多結晶半導体と異なり結晶化させるための工程を増やさずとも形成することができる。
【０１１５】
非晶質半導体は、珪化物気体をグロー放電分解することにより得ることができる。代表的な珪化物気体としては、ＳｉＨ４、Ｓｉ２Ｈ６が挙げられる。この珪化物気体を、水素、水素とヘリウムで希釈して用いても良い。
【０１１６】
またＳＡＳも珪化物気体をグロー放電分解することにより得ることができる。代表的な珪化物気体としては、ＳｉＨ４であり、その他にもＳｉ２Ｈ６、ＳｉＨ２Ｃｌ２、ＳｉＨＣｌ３、ＳｉＣｌ４、ＳｉＦ４などを用いることができる。また水素や、水素にヘリウム、アルゴン、クリプトン、ネオンから選ばれた一種または複数種の希ガス元素を加えたガスで、この珪化物気体を希釈して用いることで、ＳＡＳの形成を容易なものとすることができる。希釈率は２倍〜１０００倍の範囲で珪化物気体を希釈することが好ましい。またさらに、珪化物気体中に、ＣＨ４、Ｃ２Ｈ６などの炭化物気体、ＧｅＨ４、ＧｅＦ４などのゲルマニウム化気体、Ｆ２などを混入させて、エネルギーバンド幅を１．５〜２．４ｅＶ、若しくは０．９〜１．１ｅＶに調節しても良い。ＳＡＳを第１の半導体膜として用いたＴＦＴは、１〜１０ｃｍ２／Ｖｓｅｃや、それ以上の移動度を得ることができる。
【０１１７】
また異なるガスで形成されたＳＡＳを複数積層することで、第１の半導体膜を形成しても良い。例えば、上述した各種ガスのうち、弗素原子を含むガスを用いて形成されたＳＡＳと、水素原子を含むガスを用いて形成されたＳＡＳとを積層して、第１の半導体膜を形成することができる。
【０１１８】
グロー放電分解による被膜の反応生成は減圧下または大気圧下で行なうことができる。減圧下で行なう場合、圧力は概略０．１Ｐａ〜１３３Ｐａの範囲で行なえば良い。グロー放電を形成するための電力は１ＭＨｚ〜１２０ＭＨｚ、好ましくは１３ＭＨｚ〜６０ＭＨｚの高周波電力を供給すれば良い。圧力は概略０．１Ｐａ〜１３３Ｐａの範囲、電源周波数は１ＭＨｚ〜１２０ＭＨｚ、好ましくは１３ＭＨｚ〜６０ＭＨｚとする。基板加熱温度は３００℃以下でよく、好ましくは１００〜２５０℃とする。膜中の不純物元素として、酸素、窒素、炭素などの大気成分の不純物は１×１０２０ａｔｏｍｓ／ｃｍ３以下とすることが望ましく、特に、酸素濃度は５×１０１９ａｔｏｍｓ／ｃｍ３以下、好ましくは１×１０１９ａｔｏｍｓ／ｃｍ３以下とする。
【０１１９】
なお、Ｓｉ２Ｈ６と、ＧｅＦ４またはＦ２とを用いて半導体膜を形成する場合、半導体膜のより基板に近い側から結晶が成長するので、基板に近い側ほど半導体膜の結晶性が高い。よって、ゲート電極が第１の半導体膜よりも基板により近いボトムゲート型のＴＦＴの場合、第１の半導体膜のうち基板に近い側の結晶性が高い領域をチャネル形成領域として用いることができるので、移動度をより高めることができ、適している。
【０１２０】
また、ＳｉＨ４と、Ｈ２とを用いて半導体膜を形成する場合、半導体膜の表面により近い側ほど大きい結晶粒が得られる。よって、第１の半導体膜がゲート電極よりも基板により近いトップゲート型のＴＦＴの場合、第１の半導体膜のうち基板から遠い側の結晶性が高い領域をチャネル形成領域として用いることができるので、移動度をより高めることができ、適している。
【０１２１】
また、ＳＡＳは、価電子制御を目的とした不純物を意図的に添加しないときに弱いｎ型の導電型を示す。これは、アモルファス半導体を成膜するときよりも高い電力のグロー放電を行なうため酸素が半導体膜中に混入しやすいためである。そこで、ＴＦＴのチャネル形成領域を設ける第１の半導体膜に対しては、ｐ型を付与する不純物を、この成膜と同時に、或いは成膜後に添加することで、しきい値制御をすることが可能となる。ｐ型を付与する不純物としては、代表的にはボロンであり、Ｂ２Ｈ６、ＢＦ３などの不純物気体を１ｐｐｍ〜１０００ｐｐｍの割合で珪化物気体に混入させると良い。例えば、ｐ型を付与する不純物としてボロンを用いる場合、該ボロンの濃度を１×１０１４〜６×１０１６ａｔｏｍｓ／ｃｍ３とすると良い。
【０１２２】
次に、第１の半導体膜２００４のうち、チャネル形成領域となる部分と重なるように、第１の半導体膜２００４上に保護膜２００５、２００６を形成する。保護膜２００５、２００６は液滴吐出法または印刷法を用いて形成しても良いし、ＣＶＤ法、スパッタリング法などを用いて形成しても良い。保護膜２００５、２００６として、酸化珪素、窒化珪素、窒化酸化珪素などの無機絶縁膜、シロキサン系絶縁膜などを用いることができる。またこれらの膜を積層し、保護膜２００５、２００６として用いても良い。本実施の形態では、プラズマＣＶＤ法で形成された窒化珪素、液滴吐出法で形成されたシロキサン系絶縁膜を積層して、保護膜２００５、２００６として用いる。この場合、窒化珪素のパターニングは、液滴吐出法で形成されたシロキサン系絶縁膜をマスクとして用いて行なうことができる。
【０１２３】
第１の半導体膜２００４のパターニングを行なう。第１の半導体膜２００４のパターニングは、リソグラフィ法を用いても良いし、液滴吐出法で形成されたレジストをマスクとして用いても良い。後者の場合、露光用のマスクを別途用意しておく必要がなくなり、よってコストの削減に繋がる。本実施の形態では、液滴吐出法で形成されたレジスト２００７、２００８を用い、パターニングする例を示す。なおレジスト２００７、２００８は、ポリイミド、アクリルなどの有機樹脂を用いることができる。そして、レジスト２００７、２００８を用いたドライエッチングにより、パターニングされた第１の半導体膜２００９、２０１０が形成される図１４（Ｃ）。
【０１２４】
次に、パターニング後の第１の半導体膜２００９、２０１０を覆うように、第２の半導体膜を形成する。第２の半導体膜には、一導電型を付与する不純物を添加しておく。ｎチャネル型のＴＦＴを形成する場合には、第２の半導体膜に、ｎ型を付与する不純物、例えばリンを添加すれば良い。具体的には、珪化物気体にＰＨ３などの不純物気体を加え、第２の半導体膜を形成すれば良い。一導電型を有する第２の半導体膜は、第１の半導体膜２００９、２０１０と同様にセミアモルファス半導体、非晶質半導体で形成することができる。
【０１２５】
なお本実施例では、第２の半導体膜を第１の半導体膜２００９、２０１０と接するように形成しているが、本発明はこの構成に限定されない。第１の半導体膜と第２の半導体膜の間に、ＬＤＤ領域として機能する第３の半導体膜を形成しておいても良い。この場合、第３の半導体膜は、セミアモルファス半導体または非晶質半導体で形成する。そして、第３の半導体膜は、導電型を付与するための不純物を意図的に添加しなくとも、もともと弱いｎ型の導電型を示す。よって第３の半導体膜には、導電型を付与するための不純物を添加してもしなくても、ＬＤＤ領域として用いることができる。
【０１２６】
次に、配線２０１５〜２０１８を液滴吐出法を用いて形成し、該配線２０１５〜２０１８をマスクとして用いて、第２の半導体膜をエッチングする。第２の半導体膜のエッチングは、真空雰囲気下もしくは大気圧雰囲気下におけるドライエッチングで行なうことができる。上記エッチングにより、第２の半導体膜からソース領域またはドレイン領域として機能する、第２の半導体２０１１〜２０１４が形成される。第２の半導体膜をエッチングする際、保護膜２００５、２００６によって、第１の半導体膜２００９、２０１０がオーバーエッチングされるのを防ぐことができる。
【０１２７】
配線２０１５〜２０１８は、ゲート電極２００１、２００２と同様に形成することができる。具体的には、Ａｇ、Ａｕ、Ｃｕ、Ｐｄなどの金属又は金属化合物を１つまたは複数有する導電材料を用いる。液滴吐出法を用いる場合、有機系または無機系の溶媒に該導電材料を分散させたものを、ノズルから滴下した後、室温において乾燥または焼成することで、形成することができる。分散剤により凝集を抑え、溶液に分散させることができるならば、Ｃｒ、Ｍｏ、Ｔｉ、Ｔａ、Ｗ、Ａｌなどの金属又は金属化合物を１つまたは複数有する導電材料を用いることも可能である。焼成は酸素雰囲気下で行ない、配線２０１５〜２０１８の抵抗を下げるようにしても良い。また液滴吐出法による導電材料の成膜を複数回行なうことで、複数の導電膜が積層された配線２０１５〜２０１８を形成することも可能である。
【０１２８】
上記工程によって、スイッチ用ＴＦＴ２０１９、駆動用ＴＦＴ２０２０が形成される（図１５（Ａ））。
【０１２９】
次に、図１５（Ｂ）に示すように、層間絶縁膜を形成する前に、コンタクトホールを形成する領域に撥液性を有する有機材料２０２１を液滴吐出法または印刷法などを用いて塗布する。この場合、層間絶縁膜を形成した後、撥液性を有する有機材料２０２１を除去することで、エッチングを行なわずともコンタクトホールを形成することができる。本実施例では液滴吐出法により、撥液性を有する有機材料２０２１を塗布する。撥液性を有する有機材料としては、Ｒｎ−Ｓｉ−Ｘ（４−ｎ）（ｎ＝１、２、３）の化学式で表されるシランカップリング剤を用いる。Ｒは、アルキル基などの比較的不活性な基、またはビニル基、アミノ基あるいはエポキシ基などの反応性基を含む物である。また、Ｘはハロゲン、メトキシ基、エトキシ基またはアセトキシ基など基質表面の水酸基あるいは吸着水との縮合により結合可能な加水分解基からなる。本実施の形態では、フルオロ基を有するフルオロアルキルシラン（ＦＡＳ）、代表的にはポリテトラフルオロエチレン（ＰＴＦＥ）を、ｎ−オクタノールに溶解した溶液を用いる。また撥液性を有する有機材料の除去は、水による洗浄、ＣＦ４、Ｏ２などを用いたドライエッチングで行なうことができる。
【０１３０】
次に、図１５（Ｃ）に示すように、層間絶縁膜２０２２を形成する。層間絶縁膜２０２２は、有機樹脂膜、無機絶縁膜またはシロキサン系絶縁膜を用いて形成することができる。層間絶縁膜２０２２に、低誘電率材料（ｌｏｗ−ｋ材料）と呼ばれる材料を用いていても良い。
【０１３１】
次に電界発光層２０２４を形成する前に、層間絶縁膜２０２２に吸着した水分や酸素等を除去するために、大気雰囲気下で加熱処理または真空雰囲気下で加熱処理（真空ベーク）を行なっても良い。具体的には、基板の温度を２００℃〜４５０℃、好ましくは２５０〜３００℃で、０．５〜２０時間程度、真空雰囲気下で加熱処理を行なう。望ましくは３×１０−７Ｔｏｒｒ以下とし、可能であるならば３×１０−８Ｔｏｒｒ以下とするのが最も望ましい。そして、真空雰囲気下で加熱処理を行なった後に電界発光層を成膜する場合、電界発光層を成膜する直前まで当該基板を真空雰囲気下に置いておくことで、信頼性をより高めることができる。
【０１３２】
そして、層間絶縁膜２０２２のコンタクトホール内において、駆動用ＴＦＴ２０２０の電極２０１８に接するように第１の電極２０２３を形成する。なお本実施例では、第１の電極２０２３が陰極、後に形成される第２の電極２０２５が陽極に相当するが、本発明はこの構成に限定されない。第１の電極２０２３が陽極、第２の電極２０２５が陰極に相当していても良い。
【０１３３】
陰極は、仕事関数の小さい金属、合金、電気伝導性化合物、およびこれらの混合物などを用いることができる。具体的には、ＬｉやＣｓ等のアルカリ金属、およびＭｇ、Ｃａ、Ｓｒ等のアルカリ土類金属、これらを含む合金（Ｍｇ：Ａｇ、Ａｌ：Ｌｉ、Ｍｇ：Ｉｎなど）、およびこれらの化合物（ＣａＦ２、ＣａＮ）の他、ＹｂやＥｒ等の希土類金属を用いることができる。また電子注入層を設ける場合、Ａｌなどの他の導電層を用いることも可能である。また陰極側から光を取り出す場合は、酸化インジウムスズ（ＩＴＯ）、酸化亜鉛（ＺｎＯ）、酸化インジウム亜鉛（ＩＺＯ）、ガリウムを添加した酸化亜鉛（ＧＺＯ）などその他の透光性酸化物導電材料を用いることが可能である。ＩＴＯ及び酸化珪素を含む酸化インジウムスズ（以下、ＩＴＳＯとする）や、酸化珪素を含んだ酸化インジウムに、さらに２〜２０％の酸化亜鉛（ＺｎＯ）を混合したものを用いても良い。透光性酸化物導電材料を用いる場合、後に形成される電界発光層２０２４に電子注入層を設けるのが望ましい。また透光性酸化物導電材料を用いずとも、陰極を光が透過する程度の膜厚（好ましくは、５ｎｍ〜３０ｎｍ程度）で形成することで、陰極側から光を取り出すことができる。この場合、該陰極の上または下に接するように透光性酸化物導電材料を用いて透光性を有する導電層を形成し、陰極のシート抵抗を抑えるようにしても良い。
【０１３４】
本実施の形態では、陽極に相当する第１の電極２０２３として、Ｍｇ：Ａｇを用いる。なお第１の電極２０２３は、スパッタリング法、液滴吐出法または印刷法を用いて形成することが可能である。液滴吐出法または印刷法を用いる場合、マスクを用いなくても第１の電極２０２３を形成することが可能である。またスパッタリング法を用いる場合でも、リソグラフィ法において用いるレジストを、液滴吐出法または印刷法で形成することで、露光用のマスクを別途用意しておく必要がなくなり、よってコストの削減に繋がる。
【０１３５】
なお第１の電極２０２３は、その表面が平坦化されるように、ＣＭＰ法、ポリビニルアルコール系の多孔質体で拭浄し、研磨しても良い。またＣＭＰ法を用いた研磨後に、陰極の表面に紫外線照射、酸素プラズマ処理などを行ってもよい。
【０１３６】
次に、第１の電極２０２３と接するように、電界発光層２０２４を形成する。電界発光層２０２４は、単数の層で構成されていても、複数の層が積層されるように構成されていてもどちらでも良い。複数の層で構成されている場合、陰極に相当する第１の電極２０２３上に、電子注入層、電子輸送層、発光層、ホール輸送層、ホール注入層の順に積層する。なお第１の電極２０２３が陽極に相当する場合は、電界発光層２０２４を、ホール注入層、ホール輸送層、発光層、電子輸送層、電子注入層の順に積層して形成する。
【０１３７】
なお、電界発光層２０２４は、高分子系有機化合物、中分子系有機化合物、低分子系有機化合物、無機化合物のいずれを用いていても、液滴吐出法で形成することが可能である。また中分子系有機化合物、低分子系有機化合物、無機化合物は蒸着法で形成しても良い。
【０１３８】
そして電界発光層２０２４を覆うように、第２の電極２０２５を形成する。本実施例では、第２の電極２０２５は陽極に相当する。第２の電極２０２５の作製方法は、蒸着法、スパッタリング法、液滴吐出法などを材料に合わせて使い分けることが好ましい。
【０１３９】
陽極には、酸化インジウムスズ（ＩＴＯ）、酸化亜鉛（ＺｎＯ）、酸化インジウム亜鉛（ＩＺＯ）、ガリウムを添加した酸化亜鉛（ＧＺＯ）などその他の透光性酸化物導電材料を用いることが可能である。ＩＴＯ及び酸化珪素を含む酸化インジウムスズ（以下、ＩＴＳＯとする）や、酸化珪素を含んだ酸化インジウムに、さらに２〜２０％の酸化亜鉛（ＺｎＯ）を混合したものを用いても良い。また陽極として上記透光性酸化物導電材料の他に、例えばＴｉＮ、ＺｒＮ、Ｔｉ、Ｗ、Ｎｉ、Ｐｔ、Ｃｒ、Ａｇ、Ａｌ等の１つまたは複数からなる単層膜の他、窒化チタンとアルミニウムを主成分とする膜との積層、窒化チタン膜とアルミニウムを主成分とする膜と窒化チタン膜との三層構造等を用いることができる。ただし透光性酸化物導電材料以外の材料で陽極側から光を取り出す場合、光が透過する程度の膜厚（好ましくは、５ｎｍ〜３０ｎｍ程度）で形成する。
【０１４０】
第１の電極２０２３と電界発光層２０２４と第２の電極２０２５が重なり合うことで、発光素子が形成されている。
【０１４１】
なお、発光素子からの光の取り出しは、第１の電極２０２３側からであっても良いし、第２の電極２０２５側からであっても良いし、その両方からであっても良い。上記３つの構成にうち、目的とする構成に合わせて、陽極、陰極それぞれの材料及び膜厚を選択するようにする。本実施の形態のように第２の電極２０２５側から光を取り出す場合、第１の電極２０２３側から光の取り出す場合に比べて、より低い消費電力でより高い輝度を得ることができる。
【０１４２】
図１４（Ａ）〜（Ｃ）及び図１５（Ａ）〜（Ｃ）では、第１の半導体膜と第２の半導体膜を別々の工程でパターニングしているが、本発明の半導体装置はこの作製方法に限定されない。
【０１４３】
また、第１の半導体膜と第２の半導体膜の間に保護膜を形成しているが、本発明はこの構成に限定されず、保護膜は必ずしも形成しなくて良い。
なお、本実施例は、他の実施例に記載した構成と組み合わせて実施することが可能である。
【図面の簡単な説明】
【０１４４】
【図１】図１は、本発明の着弾精度を向上させた液滴吐出方法を模式的に示す図である。
【図２】図２は、本発明の着弾精度を向上させた液滴吐出方法を模式的に示す図である。
【図３】図３は、本発明の着弾精度を向上させた液滴吐出方法を模式的に示す図である。
【図４】図４は、本発明の着弾精度を向上させた液滴吐出方法を模式的に示す図である。
【図５】図５は、本発明を実施する上で使用する液滴吐出装置の一例を示す図である。
【図６】図６は、本発明を実施する上で使用する液滴吐出装置の一例を示す図である。
【図７】図７（Ａ）〜図７（Ｂ）は、本発明を実施する上で使用する液滴吐出装置の一例を示す図である。
【図８】図８（Ａ）〜図８（Ｄ）は、本発明の半導体装置の作製方法の一例を示す図である。
【図９】図９（Ａ）〜図９（Ｈ）は、本発明を用いた電子機器の一例を示す図である。
【図１０】図１０（Ａ）〜図１０（Ｃ）は、コンタクト孔に液滴を充填する方法の一例を示す図である。
【図１１】図１１（Ａ）〜図１１（Ｃ）は、コンタクト孔に液滴を充填する方法の一例を示す図である。
【図１２】図１２（Ａ）〜図１２（Ｃ）は、コンタクト孔に液滴を充填する方法の一例を示す図である。
【図１３】図１３は、液滴吐出装置制御手段の構成の一例を示す図である。
【図１４】図１４（Ａ）〜図１４（Ｃ）は、本発明の半導体装置の作製方法の一例を示す図である。
【図１５】図１５（Ａ）〜図１５（Ｃ）は、本発明の半導体装置の作製方法の一例を示す図である。
【図１】
0004731913.tif 000002
【図２】
0004731913.tif 000003
【図３】
0004731913.tif 000004
【図４】
0004731913.tif 000005
【図５】
0004731913.tif 000006
【図６】
0004731913.tif 000007
【図７】
0004731913.tif 000008
【図８】
0004731913.tif 000009
【図９】
0004731913.tif 000010
【図１０】
0004731913.tif 000011
【図１１】
0004731913.tif 000012
【図１２】
0004731913.tif 000013
【図１３】
0004731913.tif 000014
【図１４】
0004731913.tif 000015
【図１５】
0004731913.tif 000016